(57)【特許請求の範囲】
【請求項１】
金属外環と、この金属外環に設けた貫通孔に挿通した貫通リードと、このリードと前記金属外環とを気密に封着した絶縁ガラスとを備え、前記金属外環又は前記リードは、少なくとも前記絶縁ガラスの封着面の全部又は一部に、封着温度で少なくとも一部が液相の状態にあり、かつ、除冷後は固相の状態である単体金属又は合金からなる被覆膜を有することを特徴とする気密端子。
【請求項２】
前記被覆膜は、少なくとも溶融温度が絶縁ガラスの軟化点以上封着温度以下の金属相を含む金属材であることを特徴とする請求項１に記載の気密端子。
【請求項３】
前記被覆膜は、リン含有量が５〜１５ｍａｓｓ％のＮｉ−Ｐ合金であることを特徴とする請求項１または請求項２に記載の気密端子。
【請求項４】
前記金属外環又は前記リードに設けた前記被覆膜の何れか一方を、溶融温度が絶縁ガラスの封着温度以上である金属材からなる代替被膜に替えたことを特徴とする請求項１ないし請求項３の何れか一つに記載の気密端子。
【請求項５】
前記代替被膜は、Ａｕ、Ｎｉ、Ｃｒの何れか１つから選択した金属材からなること特徴とする請求項１ないし請求項４の何れか一つに記載の気密端子。
【請求項６】
金属外環又はリードの全部又は一部に所定金属材からなる被覆膜を施す表面被覆工程、前記金属外環又は前記リードの何れか一方に前記被覆膜を被覆しない場合にのみ必要に応じて実施する工程であって前記被覆膜と異なる他の代替被膜を被覆膜のない前記金属外環若しくは前記リードに施す代替被覆工程、少なくとも一方に前記被覆膜を施しまた必要応じて他方に前記代替被膜を施した前記金属外環及び前記リードに絶縁ガラスを装着して封着治具にセットする部品振込工程、封着治具にセットした各部品を加熱炉に通して前記被覆膜を溶融させて前記リードと前記金属外環とを前記封着ガラスによって封着するガラス封着工程により組み立てたことを特徴とする気密端子の製造方法。
【請求項７】
前記被覆膜は、電気めっき、無電解めっき、溶融めっき、クラッド、真空蒸着、スパッタリングから選択された被覆手段を用いて施されたことを特徴とする請求項６に記載の気密端子の製造方法。
【請求項８】
前記被覆膜は、封着温度で少なくとも一部が液相の状態にあり、かつ、除冷後は固相の状態である単体金属又は合金であることを特徴とする請求項６または請求項７に記載の気密端子の製造方法。
【請求項９】
前記被覆膜は、少なくとも溶融温度が絶縁ガラスの軟化点以上封着温度以下の金属相を含む金属材であることを特徴とする請求項６ないし請求項８の何れか一つに記載の気密端子の製造方法。
【請求項１０】
前記被覆膜は、リン含有量が５〜１５ｍａｓｓ％のＮｉ−Ｐ合金であることを特徴とする請求項６ないし請求項９の何れか一つに記載の気密端子の製造方法。
【請求項１１】
前記代替被膜は、溶融温度が絶縁ガラスの封着温度以上である金属材からなることを特徴とする請求項６ないし請求項１０の何れか一つに記載の気密端子の製造方法。
【請求項１２】
前記代替被膜は、Ａｕ、Ｎｉ、Ｃｒの何れか１つから選択した金属材からなること特徴とする請求項６ないし請求項１１の何れか一つに記載の気密端子の製造方法。
【発明の詳細な説明】
【技術分野】
【０００１】
本発明は、電気・電子装置に用いられる気密端子及びその製造方法に関する。
【背景技術】
【０００２】
気密端子は、金属外環とこれに挿通したリードとを絶縁材で気密封着したもので、気密容器内に収容された電気機器や素子に電流を供給したり、電気機器や素子から信号を外部に導出したりする配線用の端子であり、ハーメチックシールともいう。特に金属外環とリードを絶縁ガラスで封着するＧＴＭＳ（Ｇｌａｓｓ−ｔｏ−Ｍｅｔａｌ−Ｓｅａｌ）タイプの気密端子は、例えば、エアコンや冷蔵庫のコンプレッサー等に使用され、金属外環と複数のリードピン及びガラスで構成されている。ガラスは主にソーダバリウムガラスなどが用いられ、高気密、高耐圧、また高電気絶縁特性を有する。以下に背景技術の説明のため、冷凍機などのコンプレッサーに適用される気密端子を例示するが、本発明はコンプレッサー用の気密端子に限定されない。
【０００３】
気密端子の耐電圧は、金属外環とリードとの間に敷設された絶縁材表面の沿面距離によって左右される。特に高い耐電圧が要求される製品は、金属外環とリードとの間の沿面距離を大きくして耐電圧が高くなるように設計することがある。例えば、特許文献１に記載されるように、金属外環のリード貫通孔から円錐状にガラスを突設したり、該リードにセラミック・スリーブを挿通させ、絶縁ガラスから碍管端をさらに突出させたり、あるいは特許文献２に記載されるように、封止パッケージの内方リードにセラミック・スリーブを装着させ、さらに金属外環の天板面と外方リードの一部をエポキシ樹脂やシリコーンゴムなどで被覆して出来るだけ沿面距離を大きくする構成が採られている。この他にも特許文献３に記載されるように、漏斗形の絶縁スリーブを金属外環とリードとの間に装着した気密端子がある。
【先行技術文献】
【特許文献】
【０００４】
【特許文献１】実開昭６３−００８５７４号公報
【特許文献２】特開昭５７−０２７５８２号公報
【特許文献３】特開平０７−３２６４０９号公報
【発明の概要】
【発明が解決しようとする課題】
【０００５】
従来の気密端子は、ガラスと強固に結合させるため表面酸化処理を施した金属外環を用いて、金属外環にリードと絶縁ガラスを挿着して封着炉で加熱封着して組み立てられた後、露出している金属面にめっきを施して完成させていた。したがって、従来のめっき工程では、表面酸化処理や封着時の加熱によって金属外環及びリードに生じた酸化膜がめっき膜の密着性を阻害するので、予め酸化膜を酸及びアルカリの酸化膜除去剤で除いておく必要があった。このため、絶縁ガラスにクラックを有する気密端子にめっきを掛けると、クラックの隙間にイオン性の酸化膜除去剤やめっき液が浸透してしまい、絶縁性や耐電圧に悪影響を及ぼすことがあった。特に強アルカリ性の酸化膜除去剤の使用は、ソーダバリウム系ガラスへのダメージが大きく、クラック発生のリスクを増やし、電気特性に対して悪影響を及ぼすことがある。
【０００６】
本発明の目的は、従来気密端子の上記課題を解消するため提案するものであり、絶縁ガラスのクラックを抑制でき、かつ、仮にクラック品が発生しても、絶縁性や耐電圧を損ねる心配のない気密端子及びその製造方法を提供することにある。
【課題を解決するための手段】
【０００７】
本発明によれば、従来の気密端子は、気密性と溶融ガラスの濡れの観点から、専ら表面酸化処理を施した金属外環を使用していた。ところが、表面酸化処理を行った金属外環を用いるとガラスと固体金属が化学結合により強固に固着されるため、却って封着孔の開口部付近にガラス材に引張限界を超える過大な応力を発生させることが分かった。さらに、従来の気密端子はガラス封着後にめっきを施していたが、予め所定の金属材からなる被覆膜を有する金属外環又はリードを用いてガラス封着させると、被覆膜を封着炉で溶融させながら封着させることができ、封着時に絶縁ガラスに掛る熱応力を液状又は固液共存状の被覆膜で緩衝できることが分かり、しかも、溶融状態の被覆膜が自発酸化しながらガラスと濡れてゆくので気密性や濡れに影響しないことも分かった。
【０００８】
本発明に係る気密端子は、金属外環と、この金属外環に設けた貫通孔に挿通した貫通リードと、このリードと金属外環とを気密に封着した絶縁ガラスとを備え、金属外環又はリードは、少なくとも絶縁ガラスの封着面の所定位置に所定の金属材からなる被覆膜を有することを特徴とする。
【０００９】
本発明は、気密端子の金属部分に所定の金属材からなる被覆膜を有することを特徴とする。この被覆膜は、少なくとも絶縁ガラスの封着面の全部又は一部に設ける。本発明に係る被覆膜は、金属外環又はリードの所定位置に設けられるが、必要に応じて、その両方に設けても、どちらか一方のみに設けてもよい。金属外環又はリードの何れか片方に本発明の被覆膜を設ける場合には、被覆膜を設けないもう一方の側の金属外環若しくはリードに該被覆膜の代りに代替被膜を設けてもよい。例えば、金属外環に所定金属材の被覆膜を設け、リードには、これを設けずその代わりに被覆膜以外の他の代替被膜を設けても差し支えない。この代替被膜は、所定金属材とは異なる他の金属被膜であって、溶融温度が絶縁ガラスの封着温度以上の金属材からなる。
【００１０】
一般に気密端子の絶縁ガラスのクラックは、金属外環とリードをガラスで加熱封着する際、冷却過程で金属部の熱収縮を受け絶縁ガラスに引張応力が集中する封着孔の開口部付近に発生し易い。本発明に係る所定の金属材からなる被覆膜は、気密端子の特定部位に集中する応力を緩和させるため絶縁ガラスの封着面に設けられるが、少なくとも金属外環に設けた貫通孔の開口端部の内径円周又はリードの封着面を途切れなく周回被覆してあればよい。金属外環の貫通孔に設けた被覆膜は、貫通孔内の全面を被覆しても、あるいは、開口端に接する両端周壁面のみを部分的に被覆しても、何れであってもよい。この被覆膜は金属外環及びリードの露出面（すなわち、ガラスが封着されていない金属面）に拡張して設けても差し支えなく、例えば金属外環の全面に被覆膜を設けてもよいし、リードの全面に被覆膜を設けてもよい。なお、本発明の被覆膜の代わりに設ける代替被膜には、応力を緩和する効果は無く、必ずしも絶縁ガラスの封着面に設ける必要は無い。
【００１１】
本発明に係る気密端子の製造方法は、金属外環又はリードの全部又は一部に所定金属材からなる被覆膜を施す表面被覆工程、金属外環又はリードの何れか一方に前記被覆膜を被覆しない場合にのみ必要応じて実施する工程であって該被覆膜と異なる他の代替被膜を被覆膜のない金属外環若しくはリードに施す代替被覆工程、少なくとも一方に被覆膜を施しまた必要応じて他方に代替被膜を施した金属外環及びリードに絶縁ガラスを装着して封着治具にセットする部品振込工程、封着治具にセットした各部品を加熱炉に通して被覆膜を溶融させてリードと金属外環とを封着ガラスによって封着するガラス封着工程により組み立てたことを特徴とする。
【発明の効果】
【００１２】
本発明の気密端子は、金属外環の少なくとも絶縁ガラスを封着した貫通孔の開口端周辺部又はリードの封着面に予め封着炉で溶融可能な被覆膜を施してあるので、液状又は固液共存状の被覆膜で封着時の熱応力を緩衝しながら封着でき、リード軸方向の引張応力を軽減して絶縁ガラスのクラックを抑制する。しかも、溶融状態の被覆膜が自発酸化しつつガラスと濡れてゆくので、酸化処理をしていない金属外環を用いても気密性やガラス濡れ性を損なうことなくガラス封着できる。
【００１３】
また、従来は気密端子の封着後に金属部の酸化膜を除去してめっきを施していたが、予め被覆膜ないし代替被膜で被覆した金属外環とリードを用いて封着させるので、製造工程で酸化膜を酸及びアルカリの酸化膜除去剤で取り除く必要がない。酸化膜の前処理が不要となるので、より経済的に気密端子を製造することができる。さらに、仮にクラック品が発生しても封着後にめっき処理を行わないので、その隙間に酸化膜除去剤やめっき液が浸透して絶縁性や耐電圧を損ねる心配もない。
【図面の簡単な説明】
【００１４】
【図１】本発明に係る気密端子１０を示し、（ａ）は平面図を、（ｂ）は正面図及び（ａ）のＡ−Ａ線に沿って切断した部分断面図を示す。
【図２】本発明に係る気密端子２０を示し、（ａ）は平面図を、（ｂ）は正面図及び（ａ）のＡ−Ａ線に沿って切断した部分断面図を、（ｃ）は下面図を示す。
【図３】本発明に係る気密端子の製造方法３０の工程フロー図を示す。
【発明を実施するための形態】
【００１５】
以下、本発明の気密端子及び該気密端子の製造方法について、図面を参照しながら説明する。
【００１６】
本発明に係る気密端子１０は、図１に示すように鉄又は鉄合金の金属外環１１と、金属外環１１に設けた貫通孔に挿通した鉄合金又は銅芯鉄合金の貫通リード１２と、このリード１２と金属外環１１とを気密に封着したソーダライムガラス、ソーダバリウムガラス、ホウ珪酸ガラス、アルカリ土類ホウ珪酸ガラス、アルカリ・アルカリ土類ホウ珪酸ガラスなどの絶縁ガラス１３とを備え、リード１２は、少なくとも絶縁ガラス１３を封着した封着面５０に所定金属の被覆膜１４を有しており、金属外環１１は、少なくとも絶縁ガラス１３を封着した封着面４０（すなわち、貫通孔の内面）に所定金属の被覆膜１４を有する。図１の例では、被覆膜１４を金属外環１１とリード１２の全面に設けているが、金属外環１１又はリード１２に設ける被覆膜１４は、絶縁ガラスと金属外環の封着面４０のうち、少なくとも貫通孔の開口端より内側に入り込んだ部位までの内径円周若しくは絶縁ガラスとリードの封着面５０のうち、少なくともリードのガラス封着端から貫通孔の開口端より内側に入り込んだ部位までを途切れなく周回被覆してあればよい。また、必要に応じて、金属外環１１とリード１２に設けた被覆膜１４の一方を、例えば、Ａｕ、Ｎｉ、Ｃｒ等の溶融温度が絶縁ガラス１３の封着温度以上である金属材からなる代替被膜に替えても差し支えない。その場合、被覆膜１４の代わりに設けた代替被膜に応力を緩和する効果は無いので、代替被膜は、必ずしも絶縁ガラス１３の封着面４０又は５０に設ける必要は無い。
【００１７】
本発明に係る気密端子２０は、図２に示すように、金属外環２１は、少なくとも貫通孔の開口端に接する両端周壁４０−１、４０−２を所定金属のめっき材、クラッド材などで構成した被覆膜２４で部分被覆し、かつ、貫通リード２２は、少なくとも絶縁ガラス２３を封着した封着面５０を所定金属の被覆膜２４で被覆したもので、鉄又は鉄合金の金属外環２１と、金属外環２１に設けた貫通孔に挿通した鉄合金又は銅芯鉄合金の貫通リード２２と、このリード２２と金属外環２１とを気密に封着したソーダライムガラス、ソーダバリウムガラス、ホウ珪酸ガラス、アルカリ土類ホウ珪酸ガラス、アルカリ・アルカリ土類ホウ珪酸ガラスなどの絶縁ガラス２３とを備え、リード２２は、絶縁ガラス２３を封着した封着面５０のうち、少なくともリードのガラス封着端から貫通孔の開口端より内側に入り込んだ部位までを被覆膜２４で被覆しており、金属外環２１は、絶縁ガラス２３を封着した封着面のうち、少なくとも貫通孔の開口端より内側に入り込んだ部位まで部分被覆した両端周壁４０−１、４０−２を有している。ここでも必要に応じて、金属外環２１とリード２２に設けた被覆膜２４の一方を、例えば、Ａｕ、Ｎｉ、Ｃｒ等の溶融温度が絶縁ガラス２３の封着温度以上である金属材からなる代替被膜に替えても差し支えない。被覆膜２４の代わりに設けた代替被膜に応力を緩和する効果は無いので、代替被膜は、必ずしも絶縁ガラスの封着面５０及び両端周壁４０−１、４０−２に設ける必要は無い。
【００１８】
本発明に係る被覆膜は、封着温度で少なくとも一部が液相の状態にあり、かつ、除冷後は固相の状態である単体金属又は合金であればよい。例えば少なくとも溶融温度が絶縁ガラスの軟化点以上封着温度以下の金属相を含む金属材が好適であり、リン含有量が５〜１５ｍａｓｓ％のＮｉ−Ｐ合金などが利用できる。
【００１９】
本発明に係る気密端子の製造方法３０は、上述の気密端子の製造方法であって、図３の工程フロー図に示すように、金属外環及びリードの少なくともガラス封着面の全部又は一部に所定金属材からなる被覆膜を施す表面被覆工程３１、金属外環又はリードの何れか一方に前記被覆膜を被覆しない場合にのみ必要応じて実施する工程であって該被覆膜と異なる他の代替被膜を被覆膜のない金属外環若しくはリードに施す代替被覆工程３１―２、少なくとも一方に被覆膜を施しまた必要応じて他方に代替被膜を施した金属外環及びリードに絶縁ガラスを装着して封着治具にセットする部品振込工程３２、封着治具にセットした各部品を加熱炉に通して被覆膜を溶融させてリードと金属外環とを封着ガラスによって封着するガラス封着工程３３により組み立てる。表面被覆工程３１で施される被覆膜は、金属外環の少なくとも貫通孔の開口端より内側に入り込んだ部位まで又はリードの少なくともガラス封着端から貫通孔の開口端より内側に入り込んだ部位までを所定金属材で被覆すればよい。また、この被覆膜は金属外環又はリードの露出面に拡張して設けても差し支えなく、例えば金属外環の全面に被覆膜を設けてもよいし、リードの全面に被覆膜を設けてもよい。表面被覆工程３１又は代替被覆工程３１―２の被覆手段は、金属外環及びリードの所望表面を被覆できればどのような手段を用いてもよい、例えば電気めっき、無電解めっき、溶融めっき、クラッド、真空蒸着、スパッタリングなど何れの方法を用いてもよい。本発明の被覆膜は、ガラスの封着温度において液相の状態にあり、かつ、同ガラスの除冷後は完全に固相状態となっている。なお、本発明の被覆膜の代わりに設ける代替被膜は、絶縁ガラスの封着温度で固相であるため、上述のような応力を緩和する効果は無い。
【実施例】
【００２０】
本発明に係る実施例１の気密端子１０は、図１に示すように、鋼製の金属外環１１と、金属外環１１に設けた貫通孔に挿通したＦｅ−Ｃｒ合金の貫通リード１２と、このリード１２と金属外環１１とを気密に封着したソーダバリウムガラスからなる絶縁ガラス１３とを備え、金属外環１１及びリード１２は、絶縁ガラス１３を封着した金属外環の封着面４０並びにリードの封着面５０を含む金属全面にリン含有量１１ｍａｓｓ％のＮｉ−Ｐ合金からなる無電解めっきの被覆膜１４を有する。
【００２１】
本発明に係る実施例２の気密端子２０は、図２に示すように、鋼製の金属外環２１と、金属外環２１に設けた貫通孔に挿通したＦｅ−Ｃｒ合金の貫通リード２２と、このリード２２と金属外環２１とを気密に封着したソーダバリウムガラスの絶縁ガラス２３とを備え、リード２２は、絶縁ガラス２３の封着面５０にＮｉからなる電気めっきの代替被膜２４―２を有し、かつ、リード２２の露出表面にもＮｉ電気めっきの代替膜２４―２を設けてあり、金属外環２１は、貫通孔の両端周壁４０−１、４０−２をリン含有量１１ｍａｓｓ％のＮｉ−Ｐ合金からなる無電解めっきで部分めっきした被覆膜２４を有し、かつ、金属外環２１の露出表面にもリン含有量１１ｍａｓｓ％のＮｉ−Ｐ合金からなる無電解めっきの被覆膜２４を設けている。リード２２に設けた代替被膜２４―２に応力を緩和する効果は無いので、図２のように、代替被膜２４―２は、必ずしもリード２２の封着面５０に設ける必要性は無なく、リード２２の封着面５０下の代替被膜２４―２は省略できる。
【００２２】
本発明に係る実施例３の気密端子の製造方法３０は、実施例１の気密端子１０の製造方法であって、図３の工程フロー図３０に示すように、金属外環に設けた貫通孔及びリードのガラス封着面を含む金属外環及びリードの全面にリン含有量１１ｍａｓｓ％のＮｉ−Ｐ合金からなる無電解めっきの被覆膜を施す表面被覆工程３１、被覆膜を施した金属外環及びリードにソーダバリウムガラスからなる絶縁ガラスを装着して封着治具にセットする部品振込工程３２、封着治具にセットした各部品を１０００℃の加熱炉に通してリードと金属外環とを封着ガラスによって封着するガラス封着工程３３により組み立てる。被覆膜を構成するリン含有量１１ｍａｓｓ％のＮｉ−Ｐ合金は、液相線温度が８８０℃であるので１０００℃のソーダバリウムガラスの封着温度において液相の状態にあり、かつ、同ガラスの除冷点４６０℃で完全に固相状態にある。
【００２３】
本発明に係る実施例４の気密端子の製造方法３０は、実施例２の気密端子２０の製造方法であって、図３の工程フロー図３０に示すように、貫通孔の中心部を除く貫通孔の両端周壁４０−１、４０−２を含む金属外環の表面にリン含有量１１ｍａｓｓ％のＮｉ−Ｐ合金からなる無電解めっきの被覆膜を施す表面被覆工程３１、リードの封着面５０を含むリードの全面にＮｉからなる電気めっきの代替被膜を施す代替被覆工程３１―２、被覆膜を施した金属外環と代替被膜を施したリードにソーダバリウムガラスからなる絶縁ガラスを装着して封着治具にセットする部品振込工程３２、封着治具にセットした各部品を１０００℃の加熱炉に通してリードと金属外環とを封着ガラスによって封着するガラス封着工程３３により組み立てる。被覆膜を構成するリン含有量１１ｍａｓｓ％のＮｉ−Ｐ合金は、液相線温度が８８０℃であるので１０００℃のソーダバリウムガラスの封着温度において液相の状態にあり、かつ、同ガラスの除冷点４６０℃で完全に固相状態にある。対して代替被膜を構成するＮｉは、融点が１４５３℃であるので１０００℃のソーダバリウムガラスの封着温度において終始固相の状態にある。
【産業上の利用可能性】
【００２４】
本発明は、例えば密閉容器内の配線に用いる気密端子、各種電力用設備、二次電池などを含む電源装置に用いる気密端子に適用でき、特に高電圧・高電流に対して耐久性が要求される高出力用の気密端子に利用できる。
【符号の説明】
【００２５】
１０，２０・・・気密端子、
１１，２１・・・金属外環、
１２，２２・・・リード、
１３，２３・・・絶縁ガラス、
１４，２４・・・被覆膜、
２４―２・・・代替被膜、
３０・・・工程フロー図、
３１・・・表面被覆工程、
３１―２・・・代替被覆工程、
３２・・・部品振込工程、
３３・・・ガラス封着工程、
４０・・・金属外環の封着面、
４０−１、４０−２・・・貫通孔の両端周壁、
５０・・・リードの封着面。
【図１】
0006633414.tif 000002
【図２】
0006633414.tif 000003
【図３】
0006633414.tif 000004